【事件の表示】
　特願２００５−　５２０６８「発光デバイス及び照明装置」拒絶査定不服審判事件〔平成１７年１０月１３日出願公開、特開２００５−２８６３１２〕について、次のとおり審決する。
【結　論】
　本件審判の請求は、成り立たない。
【理　由】
１　手続の経緯及び本願発明 
　本願は、平成１７年２月２５日（優先権主張、平成１６年３月２日）に特許出願したものであって、その請求項に係る発明は、平成１９年５月９日付けで補正された特許請求の範囲、明細書及び図面の記載からみて、特許請求の範囲の請求項１ないし請求項１２に記載された事項によって特定されるものと認められるところ、請求項１ないし請求項４の記載は、次のとおりである。
　
「【請求項１】
少なくとも２本のリードワイヤと、
　前記リードワイヤの内の少なくとも１本の端部に載置され、該端部及び他のリードワイヤと電気的に接続され、青色光を発する発光素子と、
　前記発光素子から発せられた光の少なくとも一部を吸収し、この光とは異なる波長の蛍光を発する蛍光物質とを備え、
　前記蛍光物質の励起スペクトルは、前記発光素子の主たる発光波長を含む波長域において平坦域を有し、この平坦域における蛍光発光強度減少が３％以内に収まる励起波長範囲は、２０ｎｍ以上の帯域を有し、前記蛍光物質は、波長が４４０ｎｍ乃至４７０ｎｍの青紫色あるいは青色を吸収し、波長が５５０ｎｍ乃至６００ｎｍの黄緑色、黄色あるいは黄赤色を発光する蛍光体であることを特徴とする発光デバイス。
【請求項２】
前記蛍光物質は、希土類金属により賦活されたサイアロンセラミックス蛍光体であることを特徴とする請求項１に記載の発光デバイス。
【請求項３】
前記サイアロンセラミックス蛍光体は、２価のユーロピウムで賦活されたカルシウム固溶アルファサイアロンセラミックス蛍光体であることを特徴とする請求項２に記載の発光デバイス。
【請求項４】
前記サイアロンセラミックス蛍光体は、一般式Ｃａｘ（Ｓｉ，Ａｌ）１２（Ｏ，Ｎ）１６：Ｅｕ２＋ｙで表され、その組成範囲が０≦ｘ≦１．０かつ０＜ｙ≦０．２５であることを特徴とする請求項３に記載の発光デバイス。」
　
　上記によれば、請求項４に係る発明は次のとおりのものと認められる。
 　 
「少なくとも２本のリードワイヤと、
　前記リードワイヤの内の少なくとも１本の端部に載置され、該端部及び他のリードワイヤと電気的に接続され、青色光を発する発光素子と、
　前記発光素子から発せられた光の少なくとも一部を吸収し、この光とは異なる波長の蛍光を発する蛍光物質とを備え、
　前記蛍光物質は、一般式Ｃａｘ（Ｓｉ，Ａｌ）１２（Ｏ，Ｎ）１６：Ｅｕ２＋ｙで表され、その組成範囲が０≦ｘ≦１．０かつ０＜ｙ≦０．２５である、２価のユーロピウムで賦活されたカルシウム固溶アルファサイアロンセラミックス蛍光体であり、
　前記蛍光物質の励起スペクトルは、前記発光素子の主たる発光波長を含む波長域において平坦域を有し、この平坦域における蛍光発光強度減少が３％以内に収まる励起波長範囲は、２０ｎｍ以上の帯域を有し、前記蛍光物質は、波長が４４０ｎｍ乃至４７０ｎｍの青紫色あるいは青色を吸収し、波長が５５０ｎｍ乃至６００ｎｍの黄緑色、黄色あるいは黄赤色を発光する蛍光体であることを特徴とする発光デバイス。」（以下「本願発明」という。）
 　 
２　刊行物の記載  
　原査定の拒絶の理由に引用した、本願の出願前に頒布された刊行物である特開２００２−３６３５５４号公報（以下「引用例」という。）には、以下の記載がある（なお、表記の都合上、丸で囲んだ数字は、「○１」のように記載した。）。
 　 
（１）「【０００１】
【発明の属する技術分野】この出願の発明は、希土類元素を付活させた酸窒化物蛍光体に関するものである。さらに詳しくは、この出願の発明は、青色発光ダイオード（青色LED）を光源とする白色発光ダイオード（白色LED）の高輝度化を可能とする、希土類元素を付活させた酸窒化物蛍光体に関するものである。」
　
（２）「【００１５】
【発明の実施の形態】この出願の発明の希土類元素を付活させた酸窒化物蛍光体は、前述の通り、一般式：MexSi12-(m+n)Al(m+n)OnN16-n:Re1yRe2zで示され、アルファサイアロンに固溶する金属Me（Meは、Ca、Mg、Y、又はLaとCeを除くランタニド金属の一種若しくは二種以上）の一部若しくは全てが、発光の中心となるランタニド金属Re1（Re1は、Ce、Pr、Eu、Tb、Yb、又はErの一種若しくは二種以上）又は二種類のランタニド金属Re1及び共付活剤としてのRe2（Re2はDy）で置換されている。」
　
（３）「【００３１】
【実施例】希土類元素を付活させた酸窒化物蛍光体を、ホットプレス装置を用い、20MPaの加圧下、1700℃、1atmの窒素雰囲気中で1時間反応させて、以下に示す八つの原料粉末を作製した。この原料の出発原料として用いた化学試薬のモル比も以下の通りとした。
○１ Ca-アルファサイアロン(Ca0.75Si9.75Al2.25N15.25O0.75)
窒化ケイ素(Si3N4)：窒化アルミニウム(AlN)：酸化カルシウム(CaO)＝13：9：3
○２ Eu-アルファサイアロン(Eu0.5Si9.75Al2.25N15.25O0.75)
窒化ケイ素(Si3N4)：窒化アルミニウム(AlN)：酸化ユーロピウム(Eu2O3)＝13：9：１
・・・
（実施例１）Eu2+イオンの付活量を変化させたCa-アルファサイアロン蛍光体を、上記○１及び○２の原料粉末を用いて七種類作製した。作製条件は、原料粉末を以下のモル比に混合し、ホットプレス装置を用い、20MPaの加圧下、1700℃、1atmの窒素雰囲気中で1時間反応させた。
・・・
[6] Ca(50%Eu)-アルファサイアロン蛍光体(Ca0.38Eu0.25Si9.75Al2.25N15.25O0.75)
○１ Ca-アルファサイアロン：○２ Eu-アルファサイアロン＝50：50
・・・
図１は、これら[1]〜[7]の蛍光体の赤色発光に関するスペクトルを示したチャートである。
【００３２】いずれの蛍光体の励起スペクトルにも、280nmと400〜450nmに広いピークが認められる。この二つのピークは、Eu2+イオンが付活される割合が50%まで、付活量の増加にともないピーク強度の増大が見られる。一方、付活量が50%を超えると、濃度消光によるピーク強度の減少が起こるが、それでも付活量が30%のときよりピーク強度は依然として高い。
【００３３】励起スペクトルに現れた二つのピークの内、280nmのピークは、母体材料Ca-アルファサイアロンが励起されたピークに帰属し、400〜450nmのピークは、Eu-(N又はO)の電荷移動吸収帯に帰属する。後者のEu-(N,O)の電荷移動吸収帯に帰属するピークは、Eu2+イオンの付活量の増加にともない長波長側にシフトしていることから、InGaN系青色LEDの励起光(450〜550nm)として利用可能である。
【００３４】図２は、Eu2+イオンの付活量を変化させたCa-アルファサイアロン蛍光体の発光スペクトルを示したチャートである。観測されたピークは一つであり、このピークは、Eu2+イオンの付活量の増加にしたがって560nmから590nmに連続的にシフトした。この発光スペクトルにおいても、図１に示した励起スペクトルと同様に、ピークの最大強度は、Eu2+イオンの付活量が50%のとき観測され、付活量が50%を超えると、濃度消光によるピーク強度の減少が起こるが、それでも付活量が30%のときよりピーク強度は依然として高い。」
　
（４）図１及び図２は、次のとおりである。
　ア　図１
　
　イ　図２
　
（５）図１から、上記（３）のCa(50%Eu)-アルファサイアロン蛍光体(Ca0.38Eu0.25Si9.75Al2.25N15.25O0.75)の励起スペクトルは、427nm付近から447nm付近にかけて平たんなピークがあること、図２から、該蛍光体の発光スペクトルは、577nm付近にピークがあることが、それぞれみてとれる。
　
３　引用発明
（１）上記２（１）及び（２）によれば、引用例には、「一般式：MexSi12-(m+n)Al(m+n)OnN16-n:Re1yRe2zで示され、アルファサイアロンに固溶する金属Me（Meは、Ca、Mg、Y、又はLaとCeを除くランタニド金属の一種若しくは二種以上）の一部若しくは全てが、発光の中心となるランタニド金属Re1（Re1は、Ce、Pr、Eu、Tb、Yb、又はErの一種若しくは二種以上）又は二種類のランタニド金属Re1及び共付活剤としてのRe2（Re2はDy）で置換された、青色発光ダイオード（青色LED）を光源とする白色発光ダイオード（白色LED）の高輝度化を可能とする、希土類元素を付活させた酸窒化物蛍光体。」の発明が記載されているものと認められる。
　
（２）そして、上記２（３）ないし（５）によれば、引用例には、上記（１）の発明の実施例として、Ca0.38Eu0.25Si9.75Al2.25N15.25O0.75で表される、Eu2+イオンが付活されたCa-アルファサイアロン蛍光体が記載され、該蛍光体の励起スペクトルは、427nm付近から447nm付近にかけて平たんなピークがあり、InGaN系青色LEDが発する光を励起光として利用可能であること、該蛍光体の発光スペクトルは、577nm付近にピークがあることが認められる。
　しかるところ、Ca0.38Eu0.25Si9.75Al2.25N15.25O0.75で表されるCa-アルファサイアロン蛍光体を、上記（１）の発明における一般式で表現すると、「Ca0.38Si9.75Al2.25O0.75N15.25:Eu0.25」となるものと認められる。
　
（３）また、上記（１）によれば、前記（２）の蛍光体は、「青色発光ダイオード（青色LED）を光源とする白色発光ダイオード（白色LED）の高輝度化を可能とする」ものと認められるから、引用例には、「青色発光ダイオードを光源とし、前記（２）の蛍光体を備える白色発光ダイオード」の発明が開示されているものといえる。
　
（４）以上によれば、引用例には、次の発明が記載されているものと認められる。
「青色発光ダイオードを光源とし、一般式：MexSi12-(m+n)Al(m+n)OnN16-n:Re1yRe2zで示され、アルファサイアロンに固溶する金属Me（Meは、Ca、Mg、Y、又はLaとCeを除くランタニド金属の一種若しくは二種以上）の一部若しくは全てが、発光の中心となるランタニド金属Re1（Re1は、Ce、Pr、Eu、Tb、Yb、又はErの一種若しくは二種以上）又は二種類のランタニド金属Re1及び共付活剤としてのRe2（Re2はDy）で置換された、希土類元素を付活させた酸窒化物蛍光体を備える白色発光ダイオードであって、前記蛍光体は、Ca0.38Si9.75Al2.25O0.75N15.25:Eu0.25である、Eu2+イオンが付活されたCa-アルファサイアロン蛍光体であり、該蛍光体の励起スペクトルは、427nm付近から447nm付近にかけて平たんなピークがあり、InGaN系青色LEDが発する光を励起光として利用可能であり、該蛍光体の発光スペクトルは、577nm付近にピークがある、白色発光ダイオード。」（以下「引用発明」という。）
　
４　対比
　本願発明と引用発明とを対比する。
 　 
（１）引用発明の「青色発光ダイオード」、「Ca0.38Si9.75Al2.25O0.75N15.25:Eu0.25である、Eu2+イオンが付活されたCa-アルファサイアロン蛍光体」及び「白色発光ダイオード」は、それぞれ、本願発明の「青色光を発する発光素子」、「前記発光素子から発せられた光の少なくとも一部を吸収し、この光とは異なる波長の蛍光を発する蛍光物質」及び「発光デバイス」に相当する。
 　 
（２）引用発明の「Ca0.38Si9.75Al2.25O0.75N15.25:Eu0.25である、Eu2+イオンが付活されたCa-アルファサイアロン蛍光体」は、本願発明の「２価のユーロピウムで賦活されたカルシウム固溶アルファサイアロンセラミックス蛍光体」に相当し、本願発明の「前記蛍光物質は、一般式Ｃａｘ（Ｓｉ，Ａｌ）１２（Ｏ，Ｎ）１６：Ｅｕ２＋ｙで表され、その組成範囲が０≦ｘ≦１．０かつ０＜ｙ≦０．２５である」との要件を満たすものと認められる。
　
（３）本願明細書の【表１】に記載された、試料５１及び試料５２は、本願発明の「一般式Ｃａｘ（Ｓｉ，Ａｌ）１２（Ｏ，Ｎ）１６：Ｅｕ２＋ｙで表され、その組成範囲が０≦ｘ≦１．０かつ０＜ｙ≦０．２５である、２価のユーロピウムで賦活されたカルシウム固溶アルファサイアロンセラミックス蛍光体」との要件を満たすものであるから、本願発明の「蛍光物質」に該当するものと認められる。
　そして、本願明細書の【表２】によれば、上記試料５１及び試料５２の発光モニタ波長（【００６４】の記載によれば、発光ピーク波長に対応するものと認められる。）は、それぞれ、574nm、580nm、励起ピーク波長は、それぞれ、426nm、436nm、減少率３％の範囲は、それぞれ、406nm〜446nm、405nm〜451nmであることが認められ、これら各試料は、本願発明の「前記蛍光物質の励起スペクトルは、前記発光素子の主たる発光波長を含む波長域において平坦域を有し」、「前記蛍光物質は、波長が４４０ｎｍ乃至４７０ｎｍの青紫色あるいは青色を吸収し、波長が５５０ｎｍ乃至６００ｎｍの黄緑色、黄色あるいは黄赤色を発光する蛍光体」との要件を備えるものであると解される。
　これら各試料の発光ピーク波長、励起ピーク波長、減少率３％の範囲に照らすと、「励起スペクトルは、427nm付近から447nm付近にかけて平たんなピークがあり、InGaN系青色LEDが発する光を励起光として利用可能であり、また、該蛍光体の発光スペクトルは、577nm付近にピークがある」、引用発明の「Ca0.38Si9.75Al2.25O0.75N15.25:Eu0.25である、Eu2+イオンが付活されたCa-アルファサイアロン蛍光体」も、本願発明の「前記蛍光物質の励起スペクトルは、前記発光素子の主たる発光波長を含む波長域において平坦域を有し」、「前記蛍光物質は、波長が４４０ｎｍ乃至４７０ｎｍの青紫色あるいは青色を吸収し、波長が５５０ｎｍ乃至６００ｎｍの黄緑色、黄色あるいは黄赤色を発光する蛍光体」との要件を備えるものであると解される。
　また、引用発明の「Ca0.38Si9.75Al2.25O0.75N15.25:Eu0.25である、Eu2+イオンが付活されたCa-アルファサイアロン蛍光体」の励起スペクトルにおいて、「平坦域における蛍光発光強度減少が３％以内に収まる励起波長範囲」は明確ではないが、427nm付近から447nm付近にかけて平たんなピークがあることからすれば、「平坦域における蛍光発光強度減少が３％以内に収まる励起波長範囲」が、427nm付近から447nm付近を含む「２０ｎｍ以上の帯域」を有することは、優に認められる。
　よって、引用発明の「Ca0.38Si9.75Al2.25O0.75N15.25:Eu0.25である、Eu2+イオンが付活されたCa-アルファサイアロン蛍光体」は、本願発明の「前記蛍光物質の励起スペクトルは、前記発光素子の主たる発光波長を含む波長域において平坦域を有し、この平坦域における蛍光発光強度減少が３％以内に収まる励起波長範囲は、２０ｎｍ以上の帯域を有し、前記蛍光物質は、波長が４４０ｎｍ乃至４７０ｎｍの青紫色あるいは青色を吸収し、波長が５５０ｎｍ乃至６００ｎｍの黄緑色、黄色あるいは黄赤色を発光する蛍光体」との要件を備えるものである。
 　 
（５）以上によれば、両者は、
「青色光を発する発光素子と、
　前記発光素子から発せられた光の少なくとも一部を吸収し、この光とは異なる波長の蛍光を発する蛍光物質とを備え、
　前記蛍光物質は、一般式Ｃａｘ（Ｓｉ，Ａｌ）１２（Ｏ，Ｎ）１６：Ｅｕ２＋ｙで表され、その組成範囲が０≦ｘ≦１．０かつ０＜ｙ≦０．２５である、２価のユーロピウムで賦活されたカルシウム固溶アルファサイアロンセラミックス蛍光体であり、
　前記蛍光物質の励起スペクトルは、前記発光素子の主たる発光波長を含む波長域において平坦域を有し、この平坦域における蛍光発光強度減少が３％以内に収まる励起波長範囲は、２０ｎｍ以上の帯域を有し、前記蛍光物質は、波長が４４０ｎｍ乃至４７０ｎｍの青紫色あるいは青色を吸収し、波長が５５０ｎｍ乃至６００ｎｍの黄緑色、黄色あるいは黄赤色を発光する蛍光体である発光デバイス。」
である点で一致し、
「本願発明では、発光素子は、少なくとも２本のリードワイヤと、前記リードワイヤの内の少なくとも１本の端部に載置され、該端部及び他のリードワイヤと電気的に接続されているのに対して、引用発明では、発光素子の構成が不明である点。」（以下「相違点」という。）。
で相違するものと認められる。　
　
５　判断 
　発光デバイスにおいて、２本のリードワイヤの内の１本の端部に発光素子を載置し、該端部及び他のリードワイヤと発光素子とを電気的に接続することは、本願優先日当時周知の技術である（例えば、原査定の拒絶理由に引用した特表２０００−５１２８０６号公報の図４及び図５を参照。）から、引用発明において、相違点に係る本願発明の構成とすることは、当業者が適宜なし得る程度のことである。
　また、本願発明が奏する効果についてみても、引用発明が奏する効果と格別の差異は認められない。
　したがって、本願発明は、引用発明及び周知技術に基づいて当業者が容易に発明をすることができたものである。
　
５　むすび 
　以上のとおり、本願発明は、引用例に記載された発明及び周知技術に基づいて当業者が容易に発明をすることができたものであるから、特許法第２９条第２項の規定により特許を受けることができない。
　よって、結論のとおり審決する。